【事件の表示】
　特願２０１０−５１１１０４「環境保護光学シート」拒絶査定不服審判事件〔平成２０年１２月１１日国際公開、ＷＯ２００８／１５００８１、平成２２年　９月１６日国内公表、特表２０１０−５３０９８５〕について、次のとおり審決する。
【結　論】
　本件審判の請求は、成り立たない。
【理　由】
第１　手続の経緯
　本願は、２００８年　５月２８日（パリ条約による優先権主張　２００７年　６月　７日、韓国、２００７年　７月　６日、韓国、２００７年１２月１８日、韓国）を国際出願日とする出願であって、平成２５年　１月２３日付けで拒絶理由通知がなされ、同年　５月２８日に意見書及び手続補正書が提出されたところ、同年　１２月２７日付けで拒絶査定がなされ、これに対して、平成２６年　４月２４日に拒絶査定不服審判の請求と同時に手続補正がなされたものである。
第２　補正の却下の決定
　平成２６年　４月２４日に提出された手続補正書による補正（以下「本件補正」という。）についての補正の却下の決定
［補正の却下の決定の結論］
　本件補正を却下する。
［理　由］
１　本件補正の内容
　本件補正は、平成２５年　５月２８日に提出された手続補正書により補正された（以下「本件補正前の」という。）特許請求の範囲の請求項１を引用する請求項３を新たな請求項１に補正しようとする事項を含むものであるが、そのうち新たな請求項１についての補正は以下のとおりである。
（１）本件補正前の請求項１及び３
「【請求項１】
　原子価電子数７の元素を含まない液体組成物から形成され、屈折率が１．４９〜１．７０であり、かつ、複数の立体構造が線形または非線形に配列されている構造化表面を有する樹脂硬化
層を
　前記液体組成物は、２５℃での屈折率が１．５２以上であり、２５℃での粘度が１〜１００，０００ｃｐｓで
ある
「【請求項３】
　樹脂硬化層に接して形成された光拡散層；及び基材層をさらに含むことを特徴とする、請求項１に記載の光学シート。」
（２）本件補正後の請求項１
「【請求項１】
　原子価電子数７の元素を含まない液体組成物から形成され、屈折率が１．４９〜１．７０であり、かつ、複数の立体構造が線形または非線形に配列されている構造化表面を有する樹脂硬化層
と、
　前記樹脂硬化層に接して形成された光拡散層；及び基材層と、
　前記液体組成物は、２５℃での屈折率が１．５２以上であり、２５℃での粘度が１〜１００，０００ｃｐｓであ
り、
　前記光拡散層は、平均粒径０．１〜２００μｍの光拡散性粒子を含む、
（なお、上記下線は、補正箇所を示している。） 
２　補正の目的の適否及び新規事項の有無
　上記新たな請求項１についての補正は、本件補正前の請求項１を引用する請求項３において特定されていた光拡散層について、本願の出願当初明細書の【００１０】の記載に基づき、「平均粒径０．１〜２００μｍの光拡散性粒子を含む」光拡散層であることを限定的に減縮し、これを新たな請求項１と補正するものであるから、出願当初明細書に記載された事項の範囲内においてなされた補正であることは明らかであり、また、本件補正の前後において、産業上の利用分野及び解決しようとする課題が同一であることも明らかである。
　よって、本件補正は、特許法１７条の２第３項に規定する要件を満たし、特許法１７条の２第５項２号の特許請求の範囲の減縮を目的とするものに該当する。
　そこで、以下、本件補正後の特許請求の範囲に記載された発明が、特許出願の際独立して特許を受けることができるものか（特許法１７条の２第６項において準用する同法１２６条７項の規定を満たすか）否かについて、請求項１に係る発明について検討する。
３　独立特許要件を満たすか否かの検討
（１）本願補正発明
　本件補正後の請求項１に係る発明（以下「本願補正発明」という。）は、上記「１（２）本件補正後の請求項１」に記載のとおりである。
（２）引用する刊行物とその記載事項
ア　原査定の拒絶の理由に引用文献１として引用され、本願の優先権主張の日前（以下「優先日」という。）に頒布された刊行物である国際公開第２００６／０８０８１３号（以下、「引用文献１」という。）」には、「COMPOSITION FOR FORMING PRISM LAYER AND PRISM FILM MANUFACTURED USING THE SAME（当審和訳：プリズム層形成用組成物およびこれから製造されたプリズムフィルム）」（発明の名称）に関して以下の事項が記載されている（下線は当審で付した。以下同じ。）
（ア）「Technical Field
 
　The present invention relates, generally, to a composition for forming a prism layer and a prism film manufactured using the same. More particularly, the present invention relates to a composition for formation of a prism layer having excellent surface strength, adhesion to a substrate film and anti-yellowing properties, with a viscosity suitable for formation of the prism layer, and to a prism film manufactured using such a composition.
 
Background Art
　
　In general, 
a prism film is used to increase luminance of a backlight unit disposed at the rear surface of a liquid crystal display (LCD)
A film manufactured to have a specific three-dimensional structure for increasing frontal luminance of a light source device
　
The film has a prism layer composed of a corrugated surface on one side and a smooth surface on the other side, in which the corrugated surface includes a plurality of uniform isosceles triangles linearly arrayed
　
As the important optical factor of the material constituting the prism layer of the prism film, there is a refractive index. As the refractive index is increased, performance of the prism film is improved.
　The prism layer of the prism film is formed of a polymer resin polymerizable by a free radical, in particular a UV-curable resin. Typically, a UV-curable polymer having a high refractive index is exemplified by (meth)acrylate having at least one aromatic moiety, (meth)acrylate containing halogen except fluorine, or sulfur-containing (meth)acrylate. The polymer resins having high refractive indexes are appropriately mixed to manufacture a prism film, which is then applied to the backlight unit.
　However, when the compound having an aromatic moiety, serving as the high-refraction resin, is exposed to UV light for a long period of time, a yellowing phenomenon may occur. That is, in the backlight unit, a cold cathode fluorescent lamp (CCFL) serving as a light source partially emits UV light. Thus, as the number of CCFLs is increased and an exposure time to the CCFL is lengthened, the amount of UV light accumulated in the high-refraction polymer resin is drastically increased, and therefore a chromophore may be produced by the aromatic moiety, undesirably generating yellowing. Such yellowing malfunctions to decrease performance of the prism film. Hence, 
the high-refraction composition for use in forming the prism layer of the prism film should have means for preventing yellowing due to UV light.
　
In addition to stability to UV light, the high-refraction composition for use in forming the prism layer of the prism film should have conditions capable of increasing surface strength while maintaining adhesion required to securely support the high-refraction polymer resin to the transparent substrate film. Moreover, if the viscosity of the high-refraction composition is high, such a composition is difficult to process. Accordingly, it is preferred that the composition be maintained in a liquid state at room temperature.
　Presently, the development of a high-refraction composition satisfying all of the above requirements is urgently required.
Disclosure of the Invention
 
　Therefore, 
it is an object of the present invention to provide a composition for forming a prism layer of a prism film that is increased in surface strength and adhesion to a substrate film after formation of the prism film and has a viscosity suitable for forming the prism layer of the prism film, with prevention of yellowing by UV light.
　
It is another object of the present invention to provide a prism film manufactured using the composition.
（１頁３行〜４頁２０行　なお、引用文献１の摘記範囲における行は、引用文献１の各頁の左端に付与されている番号に基づいた。以下、同じ。　特表２００８−５２８７５５号公報の【０００１】〜【００１０】を参照した当審による訳：
　〔技術分野〕
　本発明は、プリズム層形成用組成物およびこれから製造されたプリズムフィルムに関する。さらに詳しくは、本発明は、表面強度、基材フィルムとの接着力および黄変防止特性に優れる上に、プリズム層の形成に適した粘度特性を持つプリズム層形成用組成物、ならびにこれから製造されたプリズムフィルムに関する。
　〔背景技術〕
　一般に、
プリズムフィルムは、液晶ディスプレイ（ＬＣＤ）の背面に配置されるバックライトユニットの輝度を向上させるために用いられる
光源装置の正面輝度の増加を目的として特定の立体構造を持つように製作されたフィルム
　
そのフィルムは、一面には波形表面を、他面には滑らかな面を持つプリズム層を有し、前記波形表面は、
線形配列された複数の同一形状の二等辺三角形を含んでいる。
　
プリズムフィルムのプリズム層を構成する物質の一つの重要な光学的要素として屈折率がある。屈折率が高いほど、プリズムフィルムの性能が向上する。
　一般に、プリズムフィルムのプリズム層は、フリーラジカルによって重合可能な高分子樹脂、特に紫外線硬化型樹脂で形成される。屈折率の高い紫外線硬化型高分子物質の代表的な例としては、芳香族を１つもしくは２つ以上含有した（メタ）アクリレート、フッ素以外のハロゲンを含有した（メタ）アクリレート、または硫黄を含有した（メタ）アクリレートなどを挙げることができる。このような高屈折高分子樹脂を適切に混合してプリズムフィルムを製作し、このプリズムフィルムをバックライトユニットに適用している。
　ところが、高屈折樹脂として芳香族を含む化合物は、紫外線に長時間晒されると、黄変が発生するおそれがある。すなわち、バックライトユニットが冷陰極蛍光ランプ（ＣＣＦＬ）を光源として使用し、冷陰極蛍光ランプが紫外線を一部放出するので、冷陰極蛍光ランプの数が多いほど、また、冷陰極蛍光ランプに晒される時間が長いほど、高屈折高分子樹脂に累積する紫外線の量は急激に増加する。従って、芳香族によって、発色団が生成されて、望ましくない黄変がもたらされる。このような黄変はプリズムフィルムの性能を低下させる。したがって、
プリズムフィルムのプリズム層形成用高屈折組成物は紫外線に対する黄変防止手段を有するべきである。
　また、
プリズムフィルムのプリズム層形成用高屈折組成物は、紫外線に対する安定性に加え、透明基材フィルムに高屈折高分子樹脂がしっかりと支持されるために必要とされる接着力を維持し、且つ表面強度を増加させることが可能な条件を有するべきである。しかも、高屈折組成物の粘度が高ければ、そのような組成物は加工するのが難しい。よって、組成物は室温で液体状態を保つことが好ましい
　現在、上記条件を全て満足させることが可能な高屈折組成物の開発が切実に求められている。
　〔発明の開示〕
　そこで、
本発明の目的は、プリズムフィルム形成後の表面強度および基材フィルムとの接着力が向上し、プリズムフィルムのプリズム層の形成に適した粘度を有し、紫外線による黄変を防止する、プリズムフィルムのプリズム層形成用組成物を提供することにある
　
本発明の他の目的は、前記組成物を用いて製造されたプリズムフィルムを提供することにある
（イ）「Best Mode for Carrying Out the Invention
　Hereinafter, a detailed description will be given of the present invention.
　In the present invention, a composition for use in formation of a prism layer of a prism film includes different kinds of UV-curable monomers, a photoinitiator, and an additive.
　Of the UV-curable monomers, a UV-curable monomer A is a fluorene derivative diacrylate monomer represented by Formula 1 or 2 below:
　Formula 1
 
　wherein X1 and X2 are each H or CH3, Y1 to Y4 are each H, CH3 or OH, and a and b are each an integer from 0 to 4; and
　Formula 2
　wherein X3 and X4 are each H or CH3, Y5 and Y6 are each H or CH3, and c and d are each an integer from 0 to 4.
　
The fluorene derivative diacrylate monomer represented by Formula 1 
has a high refractive index of 1.55-1.65, and thus a high refractive index of the cured prism layer is maintained.
　〔発明を実施するための最良の様態〕
　以下、本発明についてより詳細に説明する。
　本発明のプリズムフィルムのプリズム層形成用組成物は、いろんな種類の紫外線硬化型単量体、光開始剤、および添加剤を含む。
　まず、紫外線硬化型単量体［Ａ］は、下記化学式１または化学式２で表わされるフルオレン誘導体ジアクリレート類単量体である。
　式中、Ｘ１およびＸ２はそれぞれＨまたはＣＨ３、Ｙ１〜Ｙ４はそれぞれＨ、ＣＨ３またはＯＨ、ａおよびｂはそれぞれ０〜４の整数を示す。
　式中、Ｘ３およびＸ４はそれぞれＨまたはＣＨ３、Ｙ５およびＹ６はそれぞれＨまたはＣＨ３、ｃおよびｄはそれぞれ０〜４の整数を示す。
　
前記化学式１
で表わされるフルオレン誘導体ジアクリレート類単量体は、１．５５〜１．６５の高い屈折率を有しており、これにより、硬化したプリズム層の高屈折率が維持される。
（ウ）「　Examples l-6
　
Components and component ratios of compositions of Examples 1-6 are shown in Table 1 below.
　
As shown in the components and component ratios of Table 1, the composition for formation of a prism layer of the present invention was applied onto a frame engraved with a three-dimensional structure (prism layer) having a luminance increase function
and one surface of a transparent substrate film (PET film) having a refractive index of 1.58 to 1.64 came into contact with the coating surface of the frame. Then, UV light was radiated onto the transparent substrate film to light-cure the composition applied onto the frame, and the coating layer that was cured in a state of adhering to the transparent substrate film was separated from the frame, thereby manufacturing a prism film having the transparent substrate film and the prism layer formed on one surface of such a substrate film.
　As such, as a UV system, an electrodeless UV lamp (600 W/inch) , available from Fusion, USA, equipped with a type-D bulb was used, by which 900 mJ/cm2 was radiated.
　　TABLE 1
  
」
（１３頁２６行〜１５頁１行　特表２００８−５２８７５５号公報の【００５７】〜【００６０】を参照した当審による訳：
　＜実施例１〜６＞
　
本発明の組成物に対する実施例１〜６の組成および組成比は下記表１の通りである。
　
表１の組成および組成比に示されるように、本発明のプリズム層形成用組成物が
輝度向上機能を持つ立体構造物（プリズム層）が印刻されたフレームにコートされ、そして屈折率１．５８〜１．６４の透明基材フィルム（ＰＥＴフィルム）の一面を、前記フレームのコーティング面と接触させた。それから、前記透明基材フィルムの上に紫外線が照射され、前記フレームにコートされた組成物を光硬化させ、前記透明基材フィルムに接着されて硬化したコーティング層を前記フレームから分離することにより、前記透明基材フィルムとその基材フィルムの一面に形成されたプリズム層とを有するプリズムフィルムを製造した。
　この際、紫外線システムは、米国Ｆｕｓｉｏｎ社の無電極型紫外線ランプ（６００Ｗ／ｉｎｃｈ）にＴｙｐｅ−Ｄバルブを装着して９００ｍＪ／ｃｍ２を照射した。
【表１】
）
（エ）「　The properties of the compositions and prism films of the examples were measured as follows.
 
　(1) 
Refractive Index of Composition
　
In order to measure the refractive index of the composition, a refractometer
was used
 
　(2) 
Refractive Index of Cured Composition
　
In order to measure the refractive index of the cured composition, the composition was applied onto the PET film,
and then compressed to a thickness of 20 μm.
Subsequently,
energy
was radiated
The refractive index of the PET film having the cured composition was measured
 
　(3) 
Viscosity
　
The viscosity of the coating solution was measured at 25℃
（１５頁２２行〜１６頁２１行　特表２００８−５２８７５５号公報の【００６３】〜【００６６】を参照した当審による訳：
　前記実施例の組成物とプリズムフィルムの特性は下記のように測定された。
　（１）
組成物の屈折率
　
組成物の屈折率を測定するために屈折計
を用いた。
　（２）
硬化した組成物の屈折率
　
硬化した組成物の屈折率を測定するためにＰＥＴフィルムの上部に組成物がコートされ、
厚さが２０μｍとなるように圧力を加えた。引き続き、
エネルギーがＰＥＴフィルムの上に照射され、
硬化した組成物を有するＰＥＴフィルムの屈折率は屈折計
を用いて測定された。
　（３）
粘度
　
コーティング液の粘度は
２５℃で測定された
（オ）「　
The results of assaying the properties of the composition and prism film in the examples are given in Table 2 below
 
　　TABLE 2 
 
　
As is apparent from Table 2, the prism layer of the prism film of each of Examples 1-6 had a high refractive index and a viscosity suitable for process workability, and also was excellent in adhesion to the substrate film and flexibility after curing thereof.
（１８頁１７行〜１９頁６行　特表２００８−５２８７５５号公報の【００７３】〜【００７５】を参照した当審による訳：
　
前記実施例の組成物およびプリズムフィルムの特性の分析結果を下記表２に示す
【表２】
　
前記表２から明らかなように、実施例１〜６の各々のプリズムフィルムのプリズム層は、高屈折率を持ち、生産工程で作業し易い粘度を持っていた。また、硬化後の基材フィルムへの接着力および柔軟性にも優れていた。
（カ）上記（ウ）の表１から、実施例２において、
プリズム層形成用組成物の組成及び組成比は［Ａ］９，９−ビス［４−（２−アクリロイルオキシエトキシ）フェニル］フルオレン１００重量部、［Ｂ］トリス（２−ヒドロキシエチル）イソシアヌレートトリアクリレート２１重量部、［Ｂ］１，６ヘキサンジオールジアクリレート５５重量部、光開始剤２，４，６−トリメチルベンゾイルジフェニルホスフィンオキシド６重量部、紫外線吸収剤ビス（１，２，２，６，６−ペンタメチル−４−ピペリジル）セバケート２．７重量部
組成物の屈折率は１．５７２５、フィルムの屈折率は１．５９９０、粘度は１６３８ｃｐｓ
（キ）「　　Claims
　1. 
A composition for forming a prism layer of a prism film, comprising:
　
a UV-curable monomer A, including a fluorene derivative diacrylate monomer represented by Formula 1
　
a UV-curable monomer B
　
a photoinitiator; and
　
an additive:
　
Formula 1
　
　
   
　
wherein X
1
 and X
2
 are each H or CH
3
, Y
1
 to Y
4
 are each H, CH
3
 or OH, and a and b are each an integer from 0 to 4;
　Formula 2
　wherein X3 and X4 are each H or CH3, Y5 and Y6 are each H or CH3, and c and d are each an integer from 0 to 4.
・・・（略）・・・
　10. 
A prism film, comprising:
　
a transparent substrate film; and
　
a prism layer formed on one surface of the transparent substrate film using the composition of any one of claims 1 to 9
（２１頁１行〜２３頁２２行　特表２００８−５２８７５５号公報の【特許請求の範囲】の【請求項１】〜【請求項１０】を参照した当審による訳：
【請求項１】
　
下記化学式１
で表わされるフルオレン誘導体ジアクリレート単量体を含む紫外線硬化型単量体［Ａ］と、
　少なくとも１種のアクリレート単量体を含む
紫外線硬化型単量体［Ｂ］と、
　
光開始剤と、
　
添加剤とを含んでなる
、プリズムフィルムのプリズム層形成用組成物。
【化１】
　
　
（式中、Ｘ
１
およびＸ
２
はそれぞれＨまたはＣＨ
３
、Ｙ
１
〜Ｙ
４
はそれぞれＨ、ＣＨ
３
またはＯＨ、ａおよびｂはそれぞれ０〜４の整数を示す。）
【化２】
  
（式中、Ｘ３およびＸ４はそれぞれＨまたはＣＨ３、Ｙ５およびＹ６はそれぞれＨまたはＣＨ３、ｃおよびｄはそれぞれ０〜４の整数を示す。）
・・・（略）・・・
【請求項１０】
　
透明基材フィルムと
　
前記請求項１〜９のいずれか１項に記載の組成物を用いて前記透明基材フィルムの一面に形成されたプリズム層とを含んでなる
プリズムフィルム
（ク）上記（ア）ないし（キ）から、引用文献１には次の発明（以下、「引用発明」という。）が記載されているものと認められる。
「液晶ディスプレイ（ＬＣＤ）の背面に配置されるバックライトユニットの輝度を向上させるために用いられるプリズムフィルムであって、光源装置の正面輝度の増加を目的として特定の立体構造を持つように製作され、一面には波形表面を、他面には滑らかな面を持つプリズム層を有し、前記波形表面は、線形配列された複数の同一形状の二等辺三角形を含んでいる、プリズムフィルムについて、
　プリズムフィルムのプリズム層を構成する物質の屈折率を高くしてプリズムフィルムの性能を向上させるとともに、プリズム層形成用高屈折組成物が、紫外線に対する安定性に加え、透明基材フィルムに高屈折高分子樹脂がしっかりと支持されるために必要とされる接着力を維持し、且つ表面強度を増加させることが可能な条件を有し、さらに高屈折組成物の粘度が高ければそのような組成物は加工するのが難しいので、組成物が室温で液体状態を保つようにしたものであって、プリズムフィルム形成後の表面強度および基材フィルムとの接着力が向上し、プリズムフィルムのプリズム層の形成に適した粘度を有し、紫外線による黄変を防止する、プリズム層形成用組成物から製造されたプリズムフィルムを提供することを目的とし、
　下記化学式１で表わされるフルオレン誘導体ジアクリレート単量体を含む紫外線硬化型単量体［Ａ］と、
　紫外線硬化型単量体［Ｂ］と、
　光開始剤と、
　添加剤とを含んでなる、プリズムフィルムのプリズム層形成用組成物を用いて透明基材フィルムの一面に形成されたプリズム層と、前記透明基材フィルムとを含んでなるプリズムフィルムであって、
  
（式中、Ｘ１およびＸ２はそれぞれＨまたはＣＨ３、Ｙ１〜Ｙ４はそれぞれＨ、ＣＨ３またはＯＨ、ａおよびｂはそれぞれ０〜４の整数を示す。）
　前記化学式１で表わされるフルオレン誘導体ジアクリレート類単量体は、硬化したプリズム層の高屈折率を維持するものであって、
　組成及び組成比を［Ａ］９，９−ビス［４−（２−アクリロイルオキシエトキシ）フェニル］フルオレン１００重量部、［Ｂ］トリス（２−ヒドロキシエチル）イソシアヌレートトリアクリレート２１重量部、［Ｂ］１，６ヘキサンジオールジアクリレート５５重量部、光開始剤２，４，６−トリメチルベンゾイルジフェニルホスフィンオキシド６重量部、紫外線吸収剤ビス（１，２，２，６，６−ペンタメチル−４−ピペリジル）セバケート２．７重量部としたプリズム層形成用組成物が、輝度向上機能を持つ立体構造物（プリズム層）が印刻されたフレームにコートされ、そして屈折率１．５８〜１．６４の透明基材フィルム（ＰＥＴフィルム）の一面を、前記フレームのコーティング面と接触させ、それから、前記透明基材フィルムの上に紫外線が照射され、前記フレームにコートされた組成物を光硬化させ、前記透明基材フィルムに接着されて硬化したコーティング層を前記フレームから分離することにより、前記透明基材フィルムとその基材フィルムの一面に形成されたプリズム層とを有するプリズムフィルムを製造したものであり、
　測定された組成物の屈折率が１．５７２５であり、
　硬化した組成物の屈折率を測定するために、ＰＥＴフィルムの上部に組成物がコートされ、厚さが２０μｍとなるように圧力を加えた後、エネルギーがＰＥＴフィルムの上に照射され、硬化した組成物を有するＰＥＴフィルムの屈折率が屈折計を用いて測定され、測定されたフィルムの屈折率が１．５９９０であり、
　２５℃で測定されたコーティング液の粘度が１６３８ｃｐｓであり生産工程で作業し易い粘度を持つ、プリズムフィルム。」
イ　光拡散層に関する周知技術について
（ア）本願の優先日前に頒布された刊行物である特開２００７−３４２８７号公報（以下、「周知例１」という。）には、「光学ユニット、その製造方法、これを有するバックライトアセンブリ及び表示装置」（発明の名称）に関して以下の事項が記載されている。
ａ　「【特許請求の範囲】
【請求項１】
　
透光性本体と、
　
前記本体に形成され
る拡散部と、
　
前記本体の表面に
形成され
る輝度上昇部と、を含む
光学ユニット
【請求項２】
　
前記拡散部は、複数個の拡散成分を含む
・・・（略）・・・
【請求項４】
　
前記拡散成分のサイズは、１μｍ〜１００μｍである
【請求項５】
　
前記拡散成分は、前記本体の内部に配置されたビーズである
ｂ　「【０００６】
　
本発明は
複数個の光学シートでそれぞれ行う光拡散、集光及び輝度上昇機能を、１つのユニットで実現し得る多機能性光学ユニットを提供することを目的とする
ｃ　「【０００８】
　
前記した本発明の目的を実現するために、一実施例による光学ユニットは、透光性本体、拡散部、及び輝度上昇部を含む
　選択的に、
前記拡散部は
拡散ビーズを有する
前記拡散部は
数〜数十μｍの長さを有する
ｄ　「【００４０】
・・・（略）・・・
　図７は、本発明の第３実施例による光学ユニットの部分断面図である。図８は、図７に図示された拡散部が形成された本体の第３領域（Ｃ）の拡大図である。
【００４１】
　図７を参照すると、
光学ユニット３００は、本体３１０、拡散部３３０、輝度上昇部３５０
を含む
　
前記本体３１０は、前記高分子樹脂からなるプレートと
バインダー層３１１を含む
　
前記拡散部３３０は、前記バインダー層３１１及び前記バインダー層３１１に接する前記プレートの上部に形成される。前記拡散部３３０は、
第２拡散部３３５を含む
【００４２】
　前記第１拡散部３３１は、図８に示すように、前記プレート及び前記バインダー層３１１の内部に形成された気泡３３１を有し、
前記第２拡散部３３５は、前記バインダー層３１１の内部に配置された拡散ビーズ３３５を有する。
【００４３】
　前記拡散ビーズは機械的強度が高く、耐化学性に優れて透明で可視光線に対する透過率が高い合成樹脂、例えば、ポリメチルメタクリレート（ＰＭＭＡ）系の物質で形成することができる。この際、前記拡散ビーズは、前記バインダー層３１１の光屈折率と異なる屈折率を有する物質で形成される。前記拡散部３３０が気泡３３０及び拡散ビーズ３３５を全部有することにより、前記光学ユニット３００の光拡散能力を大幅に向上させることができる。
【００４４】
　前記輝度上昇部３５０は、前記バインダー層３１１の表面にエンボシングパターンを有するように形成される。これによって、
前記輝度上昇部３５０は、複数個のエンボシング部３５５を含む
【００４５】
　
前記光学ユニット３００は、前記拡散部３３０を通じて出射光の輝度均一性を向上させ、前記輝度上昇部３５０を通じて出光効率を向上させて光出射量を増加させる
　具体的に、前記本体３１０の背面を通じて前記本体３１０に入射した光は、前記バインダー層３１１を通過しながら、前記気泡３３０が含む空気層及び前記拡散ビーズと前記プレートの境界面で反復して反射及び屈折され、多数の経路に沿って拡散される。その結果、前記バインダ層３１１を通過した拡散光は、前記本体３１０の背面に入射する光より輝度均一性が向上する。」
ｅ　「【００５１】
　前記紫外線吸収層５７０は、前記輝度上昇部５５０と対向して前記本体５１０の背面に配置される。
　光学ユニットの製造方法
　図１１は、本発明の実施例６による光学ユニットの製造方法を示す断面図である。
　
光学ユニットの製造のために、まず、透光性高分子樹脂板６０１に光を拡散させる拡散部を形成する
・・・（略）・・・
【００５５】
　
その後、
エンボシングパターン６０７が陽刻又は陰刻された輝度上昇部を形成する
　
このために、まず、
紫外線硬化性樹脂６０５を塗布する
【００５６】
　
その後、エンボシング部の形状６４５が陰刻又は陽刻された金型６４０で
前記紫外線硬化性樹脂６０５にエンボシングパターン６０７を陽刻又は陰刻する
継続して、
前記エンボシングパターン６０７が陽刻又は陰刻された紫外線硬化性樹脂に紫外線６５５を照射して、前記エンボシングパターン６０７を硬化させて輝度上昇部６０８を形成する
ｆ　図７は、本発明の第３実施例による光学ユニットの部分断面図であって、
シート状の光学ユニット３００が、エンボシング部３５５を有する輝度上昇部３５０と、前記輝度上昇部３５０の下面に接して形成され、拡散ビーズ３３５が内部に配置されたバインダー層３１１と
プレートとを含むこと
（イ）本願の優先日前に頒布された刊行物である特開平８−３１３７０８号公報（以下、「周知例２」という。）には、「液晶表示装置用レンズシートおよびその製造方法」（発明の名称）に関して以下の事項が記載されている。
ａ　「【０００１】
【産業上の利用分野】
本発明は
光拡散効果を併せ持つレンズシート
に関する
【０００２】
【従来の技術】従来、液晶表示装置用バックライトにはエッジライト方式が多く用いられている。エッジライト型バックライトは一般に、透光性材料からなる導光板と、その側面端部に設けられた冷陰極管等からなる線光源と、導光板の下面と線光源を覆うように配置された光反射フィルムと、出光面となる導光板の上面に配置された光拡散フィルムやレンズシートで構成される。
近年、輝度の向上
を目的として
光拡散フィルムの上面
にプリズム形状を有するレンズシートを
配置することが多くなった
光拡散フィルムは、光を均一に拡散し
することを主目的として配置され、レンズシートは導光板から出射した光を効率良く液晶パネルの正面方向に集光するために、光拡散フィルムの上面
に
配される
ｂ　「【００１３】
・・・（略）・・・
実施例２
・・・（略）・・・
次いで、
プリズム形状を形成する層としてアクリル
光拡散層として光拡散剤になるシリカ中空ビーズ（
平均粒径４０μ）を
分散したアクリル樹脂を
共押し出しラミネート用基材の表面に共押し出しラミネートすると同時に表面に
プリズム形状を有する冷却ロールに
押し圧し冷却することにより、表面にプリズム形状が転写されたプリズム形状形成層
光拡散層
共押し出しラミネート用基材
の本発明のレンズシートを得た
ｃ　図４は、本発明によるレンズシートの一実施例を示した断面図であり、
プリズム形状形成層７と、プリズム形状形成層７に接して形成された光拡散層６と、
共押し出しラミネート用基材４とを含むレンズシート５
（ウ）本願の優先日前に頒布された刊行物である特開平８−３３５０４４号公報（以下、「周知例３」という。）には、「レンズシート、面光源及び表示装置」（発明の名称）に関して以下の事項が記載されている。
ａ　「【００１６】
【実施例】
（レンズシートの第１実施例）以下、図面などを参照しながら、実施例をあげて、さらに詳しく説明する。図１は、本発明によるレンズシートの第１実施例を示す斜視図である。第１実施例の
レンズシート１０は、透明基材シート１１と、基材シート１１の表面に積層された光透過拡散層１２と、光透過拡散層１２の表面に積層されたレンズ配列層１３とを備えている
ｂ　「【００２０】
光透過拡散層１２は、光を透過しながら拡散する層である。
光透過拡散層１２は、その表面には、
微小凹凸群１２ａが形成されている
【００２１】この場合に、（ａ）光透過拡散層１２の全体を同一の物質によって形成し、表面の微小凹凸群１２ａとしてもよいし、
（ｂ）光透過拡散層１２の中に、透明な微粒子を分散させて、表面に凹凸を形成してもよい
・・・（略）・・・
【００２２】（ｂ）の場合には、屈折率がレンズ配列層１３の屈折率と異なる透明物質の微粒子を分散させる。微粒子の形状は、球，回転楕円体，多角形、鱗片状箔片などのものが使用できる。
粒径子の粒径は、
下限値は
約０．８μｍ
程度が好ましい。
上限値は、大体１００μｍ程度
である
・・・（略）・・・
【００２３】
この微小凹凸群１２ａは、レンズシート１０に入射した光線を、透過拡散させることにより、レンズシート１０から出力される光の拡散角内での出力光輝度の角度分布を均一（等方的）にし、また、出光面内での出力光の分布を均一（一様）に
する
・・・（略）・・・
【００２４】
レンズ配列層１３は、
１次元又は２次元に多数配列された凹状又は凸状のレンズ形状１３ａ
を表面に有している
レンズ形状１３ａとしては、光透過拡散層１２を出た光を、所望の拡散角内に収束させることができ、さらに必要であれば、出力光を所望の方向に偏向させることができるものであれば、特に限定されない
【００２５】図３は、第１実施例に係るレンズシートのレンズ配列層の例を示した斜視図である。単位レンズ１３ａは、図３（Ａ），（Ｂ），（Ｅ），（Ｆ），（Ｈ）のような凸レンズの配列、図３（Ｄ）のような凹レンズの配列、又は、図３（Ｃ）のような凹レンズと凸レンズの混成配列のいずれでもよい。また、単位レンズ１３ａは、図３（Ａ）〜（Ｆ）、（Ｈ）のように、１次元又は２次元に配列してもよいし、或いは、図３（Ｇ）のように、非周期的に配列してもよい。
【００２６】
単位レンズ１３ａは、出力光の輝度のピークを出光面の法線方向にする場合には
左右対称な配列を用いることが好ましい
レンズ配列の製造方法については、特開平６─３２４２０５号の〔００１０〕に説明されているので、詳しい説明は省略する
【００２７】
・・・（略）・・・
【００２８】
レンズ配列層１３の材料は、特開平６─３２４２０５号の〔０００８〕に説明されているので、詳しい説明は省略する
ｃ　「【００６９】
【発明の効果】以上説明したように、
本発明によれば、
基材シートを透過してレンズシートに入った光を、
微小凹凸群を有する光透過拡散層内に入力させ、均一に透過拡散させるので、
輝度の拡散角内及び出光面内での分布の均一化を行うことができ、
光透過拡散層によって透過拡散した後に、
光をレンズ配列層によって、所定の角度内に収束して出力させるので、光の拡散角を適切な角度内に集中的に収めることができ
る。
ｄ　図１は、本発明によるレンズシートの第１実施例を示す斜視図であり、
レンズ配列層１３と、レンズ配列層１３に接して形成された光透過拡散層１２と、
基材シート１１とを含むレンズシート１０
（エ）本願の優先日前に頒布された刊行物である特開平６−３２４２０５号公報（以下、「周知例４」という。）には、「レンズシート及び該レンズシートを用いた面光源」（発明の名称）に関して以下の事項が記載されている。
ａ　「【０００８】該
レンズシート４は透光性基材から形成される
透光性基材としては、
熱可塑性樹脂、或いは紫外線又は電子線で架橋した
樹脂
が用いられる
ｂ　「【００１０】
レンズ形状を形成する方法としては
紫外線硬化性の熱可塑性樹脂フィルムに
エンボス加工したのちに
硬化させる方法
レンズ形状を刻設したロール凹版上に紫外線又は電子線硬化性樹脂液を
充填後、
硬化させた樹脂
をロール凹版から離型
する方法
等を用いる
（オ）上記周知例１の記載事項（ア）、上記周知例２の記載事項（イ）及び上記周知例３〜４の記載事項（ウ）〜（エ）から、本願の優先日前に、「輝度を向上させるための複数の立体構造が配列されている樹脂硬化層を含む光学シートが、輝度の均一性を高めるために樹脂硬化層に接して形成された光拡散層と、基材層とを含むこと」が周知（以下「周知技術１」という。）であったことが認められ、そのような光学シートにおいて「光拡散層が、平均粒径１〜１００μｍ程度の光拡散性粒子を含むこと」も周知（以下「周知技術２」という。）であったことが認められる。
（３）対比
ア　本願補正発明と引用発明との対比
（ア）引用発明の「プリズムフィルム」は、プリズムが光学的な機能を有し、フィルムがシート状であることは明らかであるから、本願補正発明の「光学シート」に相当する。
（イ）引用発明の「コーティング液」は、その文言から液体であることは明らかであり、本願補正発明の「液体組成物」に相当する。また、引用発明の「プリズム層形成用組成物」は、フレームにコートされ、その後、光硬化されるものであるから、「コーティング液」と同じものを意味していることは明らかであり、同様に本願補正発明の「液体組成物」に相当する。また、引用発明の「組成物」は、「プリズム層形成用組成物」を指すことは明らかであるから、同様に本願補正発明の「液体組成物」に相当する。
（ウ）引用発明の「［Ａ］９，９−ビス［４−（２−アクリロイルオキシエトキシ）フェニル］フルオレン１００重量部、［Ｂ］トリス（２−ヒドロキシエチル）イソシアヌレートトリアクリレート２１重量部、［Ｂ］１，６ヘキサンジオールジアクリレート５５重量部、光開始剤２，４，６−トリメチルベンゾイルジフェニルホスフィンオキシド６重量部、紫外線吸収剤ビス（１，２，２，６，６−ペンタメチル−４−ピペリジル）セバケート２．７重量部」は、各組成の化合物名から、原子価電子数７の元素を含まないことは明らかである。また、このことは、本願の出願当初の明細書の【００２０】の実施例１における「９，９−ビス［４−（２−アクリロイルオキシエトキシ）フェニル］フルオレン１００重量部、トリス（２−ヒドロキシエチル）イソシアヌレートトリアクリレート２０重量部、１，６−ヘキサンジオールジアクリレート３重量部、・・・（略）・・・、２，４，６−トリメチルベンゾイルジフェニルホスフィンオキサイド６重量部、・・・（略）・・・、ビス（１，２，２，６，６−ペンタメチル−４−ピペリジル）セバケート３重量部」を混合して製造した樹脂硬化層用組成物を硬化して形成した樹脂硬化層中に、【００２４】の【表２】に示されるとおり、原子価電子数７の元素が検出されなかったことによっても裏付けられる（なお、「オキシド」と「オキサイド」が同じものを意味することは出願時の技術常識である。）。
（エ）上記（イ）〜（ウ）から、引用発明の「組成及び組成比を［Ａ］９，９−ビス［４−（２−アクリロイルオキシエトキシ）フェニル］フルオレン１００重量部、［Ｂ］トリス（２−ヒドロキシエチル）イソシアヌレートトリアクリレート２１重量部、［Ｂ］１，６ヘキサンジオールジアクリレート５５重量部、光開始剤２，４，６−トリメチルベンゾイルジフェニルホスフィンオキシド６重量部、紫外線吸収剤ビス（１，２，２，６，６−ペンタメチル−４−ピペリジル）セバケート２．７重量部としたプリズム層形成用組成物」と、本願補正発明の「液体組成物」とは、「原子価電子数７の元素を含まない液体組成物」である点で一致する。
（オ）引用発明の「プリズム層」は、プリズム層形成用組成物が、フレームにコートされ、フレームにコートされた組成物を光硬化させ、その後、硬化したコーティング層をフレームから分離することにより形成されるものである。また、引用発明において、プリズム層形成用組成物は、組成及び組成比を［Ａ］９，９−ビス［４−（２−アクリロイルオキシエトキシ）フェニル］フルオレン１００重量部、［Ｂ］トリス（２−ヒドロキシエチル）イソシアヌレートトリアクリレート２１重量部、［Ｂ］１，６ヘキサンジオールジアクリレート５５重量部、光開始剤２，４，６−トリメチルベンゾイルジフェニルホスフィンオキシド６重量部、紫外線吸収剤ビス（１，２，２，６，６−ペンタメチル−４−ピペリジル）セバケート２．７重量部としたものであり、これが樹脂であることも明らかである。よって、引用発明の「プリズム層」は、本願補正発明の「樹脂硬化層」に相当する。
（カ）引用発明の「樹脂硬化層（プリズム層）」は、「液体組成物（プリズム層形成用組成物）」が、輝度向上機能を持つ立体構造物（プリズム層）が印刻されたフレームにコートされ、フレームにコートされた組成物を光硬化させ、その後、硬化したコーティング層をフレームから分離することにより形成されるものであるから、引用発明の「プリズム層」と、本願補正発明の「樹脂硬化層」とは、「液体組成物から形成され」、かつ「立体構造」を有する「樹脂硬化層」である点で一致する。
（キ）引用発明において、輝度を向上させるために用いられるプリズムフィルムは、正面輝度の増加を目的として特定の立体構造を持つように製作され、一面には波形表面を持つプリズム層を有し、前記波形表面は、線形配列された複数の同一形状の二等辺三角形を含んでいるものであり、一方、本願補正発明の「構造化表面」に関して、本願の明細書には特段の定義は記載されておらず、その文言から何らかの構造が形成された表面を意味するにすぎないと解されるところ、引用発明の「波形表面」は、本願補正発明の「構造化表面」に相当し、引用発明における、線形配列された複数の同一形状の二等辺三角形を含んでいる「構造化表面（波形表面）」と、本願補正発明の「構造化表面」とは、「複数の立体構造が線形に配列されている」点で一致する。
（ク）上記（カ）〜（キ）から、引用発明の「樹脂硬化層（プリズム層）」は、輝度向上機能を持つ立体構造物を有するものであり、プリズムフィルムにおいて輝度を向上させるための立体構造は、「複数の立体構造が線形に配列されている」「構造化表面（波形表面）」を含むものであるから、引用発明の「樹脂硬化層（プリズム層）」が有する「立体構造物」が、「複数の立体構造が線形に配列されている」「構造化表面（波形表面）」を含むことは明らかであり、引用発明の「樹脂硬化層（プリズム層）」と、本願補正発明の「樹脂硬化層」とは、「複数の立体構造が線形に配列されている構造化表面を有する」点で一致する。
（ケ）引用発明の「透明基材フィルム」は、本願補正発明の「基材層」に相当する。
（コ）引用発明の「光学シート（プリズムフィルム）」は、基材層（透明基材フィルム）の一面に樹脂硬化層（プリズム層）が形成されたものであるから、引用発明の「光学シート（プリズムフィルム）」と、本願補正発明の「光学シート」とは、「樹脂硬化層と」「基材層と、を含む、光学シート。」である点で一致する。
（サ）引用発明において「測定された組成物の屈折率が１．５７２５」であることについて、引用発明の「測定された組成物の屈折率」は、測定された液体組成物（プリズム層形成用組成物）の屈折率であることから、引用発明の「液体組成物（プリズム層形成用組成物）」と、本願補正発明の「液体組成物」とは、「屈折率が１．５７２５」である点で一致する。
（シ）引用発明の「液体組成物（コーティング液）」は、２５℃で測定された粘度が１６３８ｃｐｓであることから、引用発明の「液体組成物（コーティング液）」と、本願補正発明の「液体組成物」とは、「２５℃での粘度が１６３８ｃｐｓ」である点で一致する。
イ　一致点及び相違点
　上記アから、本願補正発明と引用発明とは、
「原子価電子数７の元素を含まない液体組成物から形成され、複数の立体構造が線形に配列されている構造化表面を有する樹脂硬化層と、
　基材層と、を含み、
　前記液体組成物は、屈折率が１．５７２５であり、２５℃での粘度が１６３８ｃｐｓである、光学シート。」の点で一致し、次の点で相違する。
　相違点１：「樹脂硬化層」の「屈折率」が、本願補正発明では「１．４９〜１．７０」であるのに対し、引用発明で測定されたフィルムの屈折率１．５９９０が、硬化後の組成物自体の屈折率であるのか否か引用文献１には明記されていない点。
　相違点２：本願補正発明は、「樹脂硬化層に接して形成された光拡散層」を含み、かつ「光拡散層は、平均粒径０．１〜２００μｍの光拡散性粒子を含む」のに対し、引用発明は、光拡散層が特定されていない点。
　相違点３：「液体組成物」の「屈折率」が、本願補正発明では「２５℃」でのものであるのに対し、引用発明では温度が特定されていない点。
（４）相違点の判断
ア　相違点１について
（ア）引用文献１には、表２を参照して「プリズムフィルムのプリズム層は、高屈折率を持ち」と記載され（記載事項（２）ア（オ））、「硬化した組成物の屈折率を測定するため」に、「硬化した組成物を有するＰＥＴフィルムの屈折率」を測定したと記載されているが（記載事項（２）ア（エ））、表２の「フィルムの屈折率」が、引用発明の「樹脂硬化層（プリズム層）」自体について測定された屈折率であるか、あるいは、引用発明の「樹脂硬化層（プリズム層）」に加えて「ＰＥＴフィルム」を含めて測定された屈折率であるのかは明らかでない。
（イ）一方、本願の出願当初明細書の【００２３】には、
「　具体的な評価方法は以下の通りである。
　（１）樹脂硬化層の屈折率：組成物の硬化後の屈折率を評価するために、ＰＥＴフィルム上に組成物をコートした後、表面上に表面の滑らかな金属板を重ね、全体厚さが２０μｍになるように圧力をかけた後、無電極型紫外線照射装置（６００Ｗ／ｉｎｃｈ２（当審注；原文には「600 W/inch」と記載されており、「６００Ｗ／ｉｎｃｈ」の誤訳であることは明らかである。）、Ｆｕｓｉｏｎ社、アメリカ）にＴｙｐｅ−Ｄバルブを装着し、７００ｍＪ／ｃｍ２のエネルギーをＰＥＴフィルムの方向に照射し、金属板を分離した。組成物が硬化したＰＥＴフィルムを屈折計（モデル名：１Ｔ、ＡＴＡＧＯ ＡＢＢＥ社、日本）を使用して測定した。測定のための光源は５８９．３ｎｍのＤ光線ナトリウムランプを利用した。ここで、屈折率は２５℃での屈折率である。」
と記載されている。すなわち、本願補正発明において「樹脂硬化層」の「屈折率」とされている値も、ＰＥＴフィルム上に組成物をコートした後、全体厚さが２０μｍになるように圧力をかけた後、エネルギーをＰＥＴフィルムの方向に照射し、組成物が硬化したＰＥＴフィルムを屈折計を使用して測定されたものであり、樹脂硬化層自体について測定された屈折率であるか、樹脂硬化層に加えてＰＥＴフィルムを含めて測定された屈折率であるのかは明らかでない。
（ウ）しかし、いずれにせよ、引用発明では、硬化した組成物の屈折率を測定するために、ＰＥＴフィルムの上部に組成物がコートされ、厚さが２０μｍとなるように圧力を加えた後、エネルギーがＰＥＴフィルムの上に照射され、硬化した組成物を有するＰＥＴフィルムの屈折率が屈折計を用いて測定されることで、フィルムの屈折率１．５９９０を測定したものであり、本願の出願当初明細書における樹脂硬化層の屈折率の評価方法と、引用発明におけるフィルムの屈折率１．５９９０の測定方法とに差異はない。
（エ）したがって、引用発明におけるフィルムの屈折率１．５９９０は、本願補正発明において「樹脂硬化層」の「屈折率」とされている値と同じ測定方法で測定されるものであることから、そのような測定方法を前提として、引用発明において測定されたフィルムの屈折率１．５９９０は、引用発明における「樹脂硬化層（プリズム層）」の屈折率が１．５９９０であることを意味するものと認められ、この値は「１．４９〜１．７０」の範囲内にあることから、相違点１は実質的な相違点ではない。
イ　相違点２について
（ア）上記周知技術１のように、「輝度を向上させるための複数の立体構造が配列されている樹脂硬化層を含む光学シートが、輝度の均一性を高めるために樹脂硬化層に接して形成された光拡散層と、基材層とを含むこと」は周知であり、上記周知技術２のように、そのような光学シートにおいて「光拡散層が、平均粒径１〜１００μｍ程度の光拡散性粒子を含むこと」も周知である。
（イ）引用発明において、「光学シート（プリズムフィルム）」は、液晶ディスプレイの背面に配置されるバックライトユニットの輝度を向上させるために用いられ、輝度の増加を目的として立体構造を持つように製作された「樹脂硬化層（プリズム層）」を有しているところ、液晶ディスプレイにおいて明るく均一な表示を実現するためにバックライトユニットの輝度を増加させるとともに輝度の均一性をも向上させることは当業者に自明な課題であり、さらに引用文献１の記載からは、輝度の均一性を高めることを妨げる特段の事情は見いだせないことから、引用発明における「光学シート（プリズムフィルム）」において、輝度の増加と共に輝度の均一性をも向上させるために、上記周知技術１及び２を適用し、上記相違点２に係る本補正願発明の構成とすることは、当業者が容易に想到し得た事項である。
ウ　相違点３について
（ア）引用文献１には、「（１）組成物の屈折率」（記載事項（２）ア（エ））において、液体組成物（プリズム層形成用組成物）の屈折率が何℃で測定されたものなのか記載されていないが、「高屈折組成物の粘度が高ければ、そのような組成物は加工するのが難しい。よって、組成物は室温で液体状態を保つことが好ましい」（記載事項（２）ア（ア））と記載されており、「（３）粘度」（記載事項（２）ア（エ））において、液体組成物（プリズム層形成用組成物）の粘度が２５℃で測定されていることが記載されているとともに、この測定された粘度が、「生産工程で作業し易い粘度」（記載事項（２）ア（オ））であることが記載されていることから、引用発明において、液体組成物（プリズム層形成用組成物）は室温、すなわち２５℃で用いられることを前提としていることは明らかである。よって、液体組成物（プリズム層形成用組成物）の屈折率も２５℃で測定されているものと認められ、相違点３は実質的な相違点ではない。
（イ）仮に、引用発明において、液体組成物（プリズム層形成用組成物）の屈折率である１．５７２５が、２５℃で測定されたものでなかったとしても、一般に、樹脂硬化層を形成するための液体組成物の屈折率が室温付近において大きな温度依存性を示すものではないことは技術常識であり、引用発明における組成物は室温で液体状態を保つものであるから、屈折率の測定において通常の室温範囲の中から２５℃程度の室温を設定することは当業者が適宜なし得たことにすぎない。
（ウ）また、引用文献１には、「プリズムフィルムのプリズム層を構成する物質の一つの重要な光学的要素として屈折率がある。屈折率が高いほど、プリズムフィルムの性能が向上する。」（記載事項（２）ア（ア））と記載されており、さらに「前記化学式１または化学式２で表わされるフルオレン誘導体ジアクリレート類単量体は、１．５５〜１．６５の高い屈折率を有しており、これにより、硬化したプリズム層の高屈折率が維持される。」（記載事項（２）ア（イ））と記載されていることから、引用発明において、「樹脂硬化層（プリズム層）」の屈折率を向上させるために、「液体組成物（プリズム層形成用組成物）」の屈折率をさらに向上させようとすることは当業者が容易に想到し得た事項である。よって、引用発明において、「液体組成物（プリズム層形成用組成物）」を、その屈折率が、当業者に慣用されている室温での屈折率、例えば２５℃での屈折率として、「１．５７２５」より十分大きくなるように構成し、上記相違点３に係る本願補正発明の構成とすることは、当業者が容易に想到し得た事項である。
（５）効果について
　相違点１ないし３に係る本願補正発明の発明特定事項により奏される効果について、格別顕著な点は見いだせない。
（６）まとめ
　以上のとおり、引用発明において、上記相違点に係る構成を採用することは、当業者が容易に想到できたものであり、本願補正発明は、引用文献１に記載された引用発明及び周知例１〜４に記載された周知技術に基づいて当業者が容易に発明をすることができたものであるから、特許法２９条２項の規定により、特許出願の際独立して特許を受けることができないものである。
　
４　補正の却下の決定の結論
　したがって、本件補正は、特許法１７条の２第６項において準用する同法１２６条７項の規定に違反するので、同法１５９条１項において読み替えて準用する同法５３条１項の規定により却下すべきものである。
第３　本願発明
１　上記「第２　補正の却下の決定」での検討のとおり、平成２６年　４月　２４日に提出された手続補正書による本件補正は却下されたので、本願の請求項１〜２２に係る発明は、本件補正前の請求項１〜２２に記載されたとおりのものであり、そのうち、請求項１を引用する請求項３に係る発明（以下「本願発明」という。）は、次のとおりである。
「【請求項１】
　原子価電子数７の元素を含まない液体組成物から形成され、屈折率が１．４９〜１．７０であり、かつ、複数の立体構造が線形または非線形に配列されている構造化表面を有する樹脂硬化層を含み、
　前記液体組成物は、２５℃での屈折率が１．５２以上であり、２５℃での粘度が１〜１００，０００ｃｐｓであることを特徴とする、光学シート。」
「【請求項３】
　樹脂硬化層に接して形成された光拡散層；及び基材層をさらに含むことを特徴とする、請求項１に記載の光学シート。」
２　刊行物の記載事項
　引用文献１の記載事項及び周知例１〜４の記載事項については、前記「第２　３　（２）引用する刊行物とその記載事項」のとおりである。
３　対比・判断
　前記「第２　１　本件補正の内容」及び「第２　２　補正の目的の適否及び新規事項の有無」で検討したように、本願補正発明は、補正前の請求項１を引用する請求項３に係る発明に、「前記光拡散層は、平均粒径０．１〜２００μｍの光拡散性粒子を含む」という構成を追加したものである。
　そうすると、本願発明の構成要件をすべて含み、これをより限定したものである本願補正発明が、前記「第２　３　独立特許要件を満たすか否かの検討」において検討したとおり、引用文献１に記載された引用発明及び周知例１〜４に記載された周知技術に基づいて当業者が容易に発明をすることができたものであるから、本願発明も、同様に、引用文献１に記載された引用発明及び周知例１〜４に記載された周知技術に基づいて当業者が容易に発明をすることができたものである。 
　
第４　結言 
　以上のとおり、本願発明は、引用文献１に記載された引用発明及び周知例１〜４に記載された周知技術に基づいて当業者が容易に発明をすることができたものであるから、特許法２９条２項の規定により、特許を受けることができない。
　したがって、本願は、他の請求項について検討するまでもなく、拒絶すべきものである。
　よって、結論のとおり審決する。